СПОСОБ ИЗГОТОВЛЕНИЯ ДЕТАЛЕЙ С ПОВЫШЕННЫМИ МЕХАНИЧЕСКИМИ СВОЙСТВАМИ ИЗ ПАРТИИ ЗАГОТОВОК ИЗ АЛЮМИНИЕВЫХ СПЛАВОВ И НЕРЖАВЕЮЩИХ СТАЛЕЙ РОТАЦИОННЫМ ВЫДАВЛИВАНИЕМ ОДНО ИЛИ НЕСКОЛЬКО ПЕРЕХОДНОЙ ОБРАБОТКОЙ ЛИСТОВОЙ ЗАГОТОВКИ
METHOD FOR MANUFACTURING OF PARTS WITH IMPROVED MECHANICAL PROPERTIES FROM BATCH OF BILLETS FROM ALUMINIUM ALLOYS AND STAINLESS STEELS BY ROTARY EXTRUSION BY SINGLE-STAGE OR MULTIPLE STAGE PROCESSING OF SHEET BILLET

Изобретение относится к обработке металлов давлением, а именно к способу осуществления процесса ротационного выдавливания при изготовлении деталей, в том числе оболочек жидкостного ракетного двигателя (ЖРД).
Известен способ изготовления деталей конической или оживальной формы ротационным выдавливанием, включающий деформирование вращающейся заготовки раскатными роликами, которым сообщают движение с соблюдением необходимого регулирования степенью утонения в соответствии с имеющимися графическими зависимостями, изменяя величину зазора между поверхностью оправки и роликами. Чем выше степень утонения при ротационном выдавливании, тем выше механические свойства обработанного металла (М.А.Гредитор Давильные работы и ротационное выдавливание. - М.: Машиностроение, 1971 г., стр.67-69).
Недостатком данного способа является отсутствие возможности изготавливать детали с определенными конструкцией механическими свойствами без создания трудоемких графических зависимостей на основе экспериментальных данных. Метод последовательных попыток, применяемый при построении графиков, позволяет делать только ориентировочные выводы.
Технической задачей предлагаемого способа является обеспечение возможности изготовления деталей конической или оживальной формы, в том числе оболочек ЖРД, с расчетными повышенными механическими свойствами при минимальном их весе, увеличения прочности и снижения металлоемкости на 15-25%.
n
Данная задача решается с помощью способа изготовления деталей с повышенными механическими свойствами из партии заготовок из алюминиевых сплавов и нержавеющих сталей ротационным выдавливанием одно или несколько переходной обработкой листовой заготовки, установленной на вращающейся оправке при продольном перемещении давильного инструмента, установленного с зазором Z между оправкой 1 и роликом 2 (см. чертеж). Для получения заданных повышенных механических свойств металла в детали перед ротационным выдавливанием рассчитывают степень утонения, корректируя коэффициентом К, определяемым опытным путем и зависящим от условий проведения процесса. Условие проведения процесса ротационного выдавливания при изготовлении первой и последующей деталей меняются по значению температуры нагрева оснастки и исходной заготовки.
Расчет степени утонения выполняют по предлагаемой зависимости:
n
1
n
в n
в1
ε=ε×К×Δσ/Δσ,
где
n
ε - степень утонения для n-й детали;
1
ε - степень утонения при ротационном выдавливании первой детали;
n
n
К - коэффициент, учитывающий изменение условий ротационного выдавливания на каждой последующей детали в отличие от 1-й детали из партии, где К=1;
в n
n
в n детали
в 1 заготовки
Δσ - требуемое повышение механических свойств по пределу прочности, равное Δσ=σ- σ;
в 1 детали
σ - предел прочности для 1-й детали;
в n детали
σ - предел прочности для n-й детали;
в 1
в 1
в 1 детали
в 1 заготовки
Δσ - фактическое повышение механических свойств при ротационном выдавливании 1-й детали, равное Δσ=σ- σ,
в 1 детали
где σ определяют испытанием образцов из припускной части L детали;
в 1 заготовки
σ - предел прочности исходной заготовки для 1-й детали.
Данный способ учитывает выполнение требований по повышению механических свойств металла деталей.
Способ осуществляется следующим образом.
0
Первую заготовку из партии толщиной S помещают на оправку 1, деформирующий ролик 2 устанавливают с определенным зазором Z со стороны меньшего диаметра заготовки, включают вращение оправки и движение ролика вдоль образующей. Количество деталей в партии ограничено заготовками, объединенными одинаковыми свойствами по химическому составу и механическими свойствами. Как правило, это листовые заготовки, изготовленные из листов металла одной плавки и прокатанных за одну настройку листопрокатного стана. Деталь получают толщиной
1
в 1 детали
1
в 1 детали
в 1 заготовки
в 2 заготовки
S с припуском L по длине. На припускной части L определяют фактические значения механических свойств σ после ротационного выдавливания и фактическую степень утонения ε на первой детали (см. чертеж). Определение фактического значения механических свойств σ после ротационного выдавливания на 1-й детали определяют путем вырезки и испытания образцов, вырезанных из припускной части L детали. При этом механические свойства заготовки для 1-й детали определяются из сертификата или путем испытания образцов, вырезанных из припускной части L заготовки. Определение предела прочности σ, σ и
в n заготовки
σ производят из сертификатов или путем испытания образцов, вырезанных из припускной части L заготовок.
в 1 детали
в 2 детали
в n детали
Определение предела прочности σ, σ и σ производят путем испытания образцов, вырезанных из припускной части L деталей.
n
n
n
После ротационного выдавливания 1-й детали для каждой последующей детали рассчитывают необходимую степень утонения для получения необходимого повышения механических свойств, используя вышеуказанную зависимость. Расчетную степень утонения для процесса ротационного выдавливания каждой детали корректируют коэффициентом К, который определяет степень изменения механических свойств детали от изменения условий проведения процесса. Коэффициент К определяют опытным путем. К остается неизменным = 1 при изготовлении последующих от первой деталей при постоянстве условий проведения процесса. Это достигается увеличением интервала по времени между изготовлением каждой детали до остывания оснастки до первоначальной температуры.
n
В случае изменения условий проведения процесса коэффициент К для каждой следующей за первой деталью данной партии определяют путем анализа влияния на механические свойства нагрева детали при ротационном выдавливании методом испытания образцов, вырезанных из припускной части L детали.
Пример №1 осуществления способа.
Листовую плоскую заготовку из сплава алюминия марки АМг6 в форме диска диаметром 1000 мм, толщиной 25 мм устанавливают на оправку. Получают коническую деталь - оболочку ЖРД с толщиной стенки 18,0 мм с максимально возможным повышением предела прочности.
1. Изготавливают первую деталь со следующими результатами:
в 1 заготовки
2
Предел прочности σ=33,0 кг/мм,
0
S=24,8 мм - толщина исходной заготовки;
1
S=17,9 мм - толщина 1-й детали;
1
0
1
o
1
ε=S-S/S, где ε=(24,8-17,9)/24,8=0,278.
в 1 заготовки
2
Полученный в 1-й детали предел прочности σ= 41,6 кг/мм.
2. Изготавливают вторую деталь:
в 2
σ=33,4 кг/мм - предел прочности во 2-й исходной заготовке.
в 2 детали
2
Для получения в детали σ=42,3 кг/мм, определяют степень утонения из вышеуказанной зависимости:
n
1
n
в n
в 1
ε=ε×К×Δσ/Δσ или
2
1
2
ε=ε×К×(42,3-33,4)/(41,6-33)=
2
2
=0,278×К×1,0348=0,288×К,
2
2
при этом К=1, т.к. деталь в порядке изготовления вторая, поэтому условия проведения процесса практически неизменны и ε=0,288.
Пример №2 осуществления способа.
в
2
Листовую плоскую заготовку из стали 12Х18Н10Т в форме чаши устанавливают на оправку. Получают оболочку ЖРД оживальной формы толщиной стенки 3,6 мм с повышением предела прочности с σ>71,5 кг/мм.
1. Изготавливают первую деталь со следующими результатами:
в 1 заготовки
2
Предел прочности σ= 62,4 кг/мм,
0
S=7,2 мм - толщина исходной заготовки;
1
S=3,6 мм - толщина первой детали;
1
1
1
ε=S0-S/S0, где ε=(7,2-3,6)/7,2=0,5.
1 детали
2
Полученный в 1-й детали предел прочности σ=72, 5 кг/мм.
в2
2
2. Изготавливаем вторую деталь из заготовки с σ=62,4 кг/мм- предел прочности второй исходной детали.
в 2 детали
2
Получают в детали σ>74,0 кг/мм - предел прочности 2-й детали, при этом степень утонения для ротационного выдавливания 2-й детали определяют по вышеуказанной зависимости:
n
1
n
в n
в 1
ε=ε×К×Δσ/Δσ
или
2
1
2
2
2
2
2
ε=ε×К×(74,0-62,4)/(72,5-62,4)=0,5×К×0,148=0,574×К, при этом К=1, т.к. деталь в порядке изготовления вторая, поэтому условия проведения процесса практически неизменны и ε=0,0265.
Таким образом, в результате применения указанного способа ротационного выдавливания получают оболочку ЖРД из материала с необходимыми повышенными механическими свойствами. Кроме того, это позволяет исключить брак в виде трещин, расслоения и других дефектов при освоении новых изделий.